(57)【要約】【課題】石油から産出される多環芳香族炭化水素から高付加の軽芳香族炭化水素を製造する水素化分解(Hydrocracking)工程用触媒を提供すること。【解決手段】本発明は、（ｉ）ベータゼオライト；（ii）シュードベーマイト；並びに（iii）VIII族およびVIＢ族の中から選ばれる１種以上の金属を含み、ここに助触媒成分をさらに含むことにより、ＬＣＯからＢＴＸの含量を最大にする。【選択図】なし【特許請求の範囲】
【請求項１】
（ｉ）ベータゼオライト；
（ii）シュードベーマイト(Pseudo Boehmite)；並びに
（iii）VIII族及びVIＢ族の中から選ばれる１種以上の金属を含んでなる、多環芳香族炭化水素から軽芳香族炭化水素を製造する水素化分解触媒。
【請求項２】
前記VIII族金属がコバルトであることを特徴とする、請求項１に記載の水素化分解触媒。
【請求項３】
前記VIＢ族金属がモリブデンであることを特徴とする、請求項１に記載の水素化分解触媒。
【請求項４】
前記VIII族またはVIＢ族金属が硫化物の形態であることを特徴とする、請求項１に記載の水素化分解触媒。
【請求項５】
前記触媒が助触媒成分をさらに含むことを特徴とする、請求項１に記載の水素化分解触媒。
【請求項６】
前記助触媒成分が、錫（Ｓｎ）、リン（Ｐ）、ホウ素（Ｂ）、珪素（Ｓｉ）、ビスマス（Ｂｉ）及び鉛（Ｐｂ）よりなる群から選ばれる１種以上である、請求項５に記載の水素化分解触媒。
【請求項７】
前記助触媒成分が錫（Ｓｎ）であることを特徴とする、請求項６に記載の水素化分解触媒。
【請求項８】
前記ベータゼオライトの全体Ｓｉ／Ａｌ原子比が５〜２００の範囲であることを特徴とする、請求項１〜７のいずれか１項に記載の水素化分解触媒。
【請求項９】
前記ベータゼオライトの全体Ｓｉ／Ａｌ原子比が１０〜１５０の範囲であることを特徴とする、請求項８に記載の水素化分解触媒。
【請求項１０】
前記ベータゼオライトの含量が触媒の全体重量に対して１０〜９５重量％であることを特徴とする、請求項１〜７のいずれか１項に記載の水素化分解触媒。
【請求項１１】
前記ベータゼオライトの含量が触媒の全体重量に対して３０〜９０重量％であることを特徴とする、請求項１０に記載の水素化分解触媒。
【請求項１２】
前記コバルトまたはモリブデンの含量が触媒の全体重量に対して０．１〜２０重量％であることを特徴とする、請求項１〜７のいずれか１項に記載の水素化分解触媒。
【請求項１３】
前記コバルトまたはモリブデンの含量が触媒の全体重量に対して１〜１０重量％であることを特徴とする、請求項１２項に記載の水素化分解触媒。
【請求項１４】
前記錫（Ｓｎ）の含量が触媒の全体重量に対して０．０１〜１０重量％であることを特徴とする、請求項７に記載の水素化分解触媒。
【請求項１５】
前記錫（Ｓｎ）の含量が触媒の全体重量に対して０．５〜５重量％であることを特徴とする、請求項１４に記載の水素化分解触媒。
【発明の詳細な説明】
【技術分野】
【０００１】
本発明は、石油から産出される多環芳香族炭化水素から高付加の軽芳香族炭化水素を製造する水素化分解(Hydrocracking)工程用触媒に関する。
【背景技術】
【０００２】
一般に、多環芳香族炭化水素は、石油から産出される低価の留分に主に含まれており、特に、二環芳香族炭化水素、例えばナフタレンやアルキル置換ナフタレンなどが主に含まれており、多環芳香族炭化水素の水素化分解を介して生成される軽芳香族炭化水素は、ベンゼンやアルキル置換ベンゼンなどの炭素数６〜１３の炭化水素を通称するものである。
【０００３】
一方、多環芳香族炭化水素は、次のような反応経路を介して水素化分解によって軽芳香族炭化水素に転換される。すなわち、代表的な二環芳香族炭化水素であるナフタレンを例として説明すると、ナフタレンに触媒存在の下で水素を添加する場合、ナフタレンを構成する２つのベンゼン環のうち一つのベンゼン環が水素化され、１つの環はベンゼン環、もう一つの環はナフテン環の形態を有するテトラリン(Tetralin)に転換される。転換されたテトラリンに含まれているナフテン環は、連続的な水素化分解反応を介して分解され、１つのベンゼン環にアルキル基が置換されている軽芳香族炭化水素に転換される。
勿論、過去にも本発明と同様の水素化分解触媒を用いてＢＴＸを製造する技術があったが、ＢＴＸ（ベンゼン(Benzene)、トルエン(Toluene)、キシレン(Xylene)）の含量を最大にすることはできないという問題点があった。よって、ＬＣＯ(Light Cycle Oil)からＢＴＸを最大に製造することが必要となったうえ、これを可能にする水素化分解触媒への関心が増加しつつある。
【発明の概要】
【発明が解決しようとする課題】
【０００４】
このような状況で、本発明者は、石油から産出される多環芳香族炭化水素から高付加の軽芳香族炭化水素を製造するとともに、これを可能にする水素化分解触媒を生産したところ、本発明は、上述したような技術に対する市場の要求に応えるために案出された。
そこで、本発明の目的は、多環芳香族炭化水素から高付加の軽芳香族炭化始祖を製造することができるようにする新規の水素化分解触媒を提供することにある。
【課題を解決するための手段】
【０００５】
上記目的を達成するために、本発明は、（ｉ）ベータゼオライト；（ii）シュードベーマイト(Pseudo Boehmite)；並びに（iii）VIII族及びVIＢ族の中から選ばれる１種以上の金属を含み、任意に錫（Ｓｎ）、リン（Ｐ）、ホウ素（Ｂ）、珪素（Ｓｉ）、ビスマス（Ｂｉ）及び鉛（Ｐｂ）よりなる群から選ばれる１種以上の助触媒成分を含んでなる、石油から産出される多環芳香族炭化水素から高付加の軽芳香族炭化水素を製造する水素化分解触媒を提供する。
【発明の効果】
【０００６】
本発明によれば、石油から産出される多環芳香族炭化水素から高付加の軽芳香族炭化水素の生産を可能とし、ＬＣＯからＢＴＸの含量を最大化することができるようにする画期的な方法を提供する。
特に、多様な水素化分解触媒のうちで、触媒構成成分を選択的に含み、ＬＣＯからのＢＴＸの含量極大化を実現することができる。
【発明を実施するための形態】
【０００７】
以下、本発明を具体的に説明する。
本発明は、石油から産出される多環芳香族炭化水素から高付加の軽芳香族炭化水素を製造することが可能な水素化分解触媒に関するものである。本発明によれば、原料として用いられる多環芳香族炭化水素は、石油から産出される低価の留分であるＬＣＯ(Light Cycle Oil)などの留分に主に含まれており、特に、二環芳香族炭化水素、例えばナフタレンやアルキル基置換ナフタレンなどが主に含まれているが、これに限定されず、石油から産出できる多環芳香族を含む全ての炭化水素の使用が可能である。
また、多環芳香族炭化水素の水素化分解を介して生成される高付加の軽芳香族炭化水素は、ベンゼンやアルキル置換ベンゼンなどの炭素数６〜１３の炭化水素を通称するものと知られているが、特に高付加の軽芳香族炭化水素はＢＴＸ（ベンゼン、トルエン、キシレン）などが主に含まれている。
【０００８】
一方、本発明に係る多環芳香族炭化水素の水素化分解工程による軽芳香族炭化水素への転換のための概略的な反応経路は、次のとおりである。
多環芳香族炭化水素のうち、代表的な二環芳香族炭化水素であるナフタレンを例として説明すると、ナフタレンに触媒の存在下で水素を添加する場合、ナフタレンを構成する２つのベンゼン環のうち、１つのベンゼン環が水素化される。ここで、ナフタレンを構成する１つの環はベンゼン環、もう一つの環はナフテン環の形態を有するテトラリンに転換される。その後、転換されたテトラリンに含まれているナフテン環は、連続的な水素化分解反応を介して分解され、結果として１つのベンゼン環にアルキル基が置換されている軽芳香族炭化水素に転換される。
【０００９】
すなわち、本発明は、多環芳香族炭化水素を構成するベンゼン環の１つ以上が水素化反応を介して飽和されることにより、１つのベンゼン環と１つ以上のナフテン環からなっている炭化水素に転換された後に、ナフテン環の水素化分解反応を介して高付加の軽芳香族炭化水素が製造される。
前記ナフタレンからＢＴＸを生成する反応は、これと共に多様な形態の副反応が起こる。このような副反応による生成物はＢＴＸの形態を有しないため、副反応は生成物中のＢＴＸの含量を減少させる原因となる。よって、ＢＴＸの収率を最大にするためには副反応の抑制が必要である。
【００１０】
次に、本発明の反応と共に起こる副反応について説明する。
一つ目は、テトラリンとナフタレン間の熱力学的平衡関係である。ナフタレンなどの二環芳香族物質からＢＴＸを製造するためにはナフタレンからテトラリンへの転換が必須であるが、これはテトラリンの水素化分解反応を介してＢＴＸが生成されるためである。一般に温度が低いほど、かつ圧力が高いほど、平衡がテトラリン側に移動すると知られている。
また、本発明の水素化分解反応は、高温、高圧で行われるため、条件によってナフタレンから転換されたテトラリンがさらにナフタレンに転換される可能性を持っているが、ナフタレンへの再転換を防ぐためには、できる限り反応温度を低め反応圧力を高めるなどの工程条件を変化させるか、或いは転換されたテトラリンを速く水素化分解してＢＴＸを生成することにより、反応物中のテトラリンの濃度を低めてテトラリンのナフタレンへの転換を減少させなければならない。すなわち、本発明の水素化分解触媒は、強い水素化分解機能によりこのようなナフタレンからの再転換を最小化することにより、ＢＴＸの生成を最大化することができる。
【００１１】
二つ目は、テトラリンを構成する１つのベンゼン環がさらに水素化されて２つの環が全て飽和されたデカリン(decalin)に転換される反応である。高圧の水素条件で生成されたデカリンは、更なる水素化分解反応を介してパラフィン類に転換されるので、このような副反応が大きく起こると、生成物中のＢＴＸ含量は減少する。
実際、水素化反応が強い水素化処理(Hydrotreating)触媒を用いて本発明の水素化分解反応を行った場合、ＢＴＸよりはナフテンまたはパラフィン物質が多く生成される。このような副反応を抑制するためには、水素化分解反応用触媒の水素化機能を適切に調節して、ナフタレンからテトラリンが生成される水素化反応は促進し、テトラリンからデカリンが生成される水素化反応は抑制しなければならない。すなわち、本発明の水素化分解反応用触媒は、水素化機能を適切に調節することにより、ナフテン及びパラフィン物質の生成を最小化しかつＢＴＸの生成を最大化することができる。
【００１２】
三つ目は、テトラリンの水素化分解を介して生成されたＢＴＸがさらに水素化反応してシクロヘキサン類のナフテンに転換される反応である。生成されたナフテンは追加の水素化分解反応を介してパラフィに転換できるが、このような副反応経路も上記の二つ目に言及した副反応と同様に水素化分解反応用触媒の水素化機能が非常に強い場合に現れるのである。すなわち、本発明の水素化分解反応用触媒は、水素化機能を調節することにより生成されたＢＴＸの追加の水素化反応を抑制することにより、ＢＴＸの生成を最大化することができる。
また、多環芳香族炭化水素から高付加の軽芳香族炭化水素を製造するためには水素化分解触媒が必要であるが、本発明に係る水素化分解触媒は、（ｉ）ベータゼオライト、（ii）バインダーとしてのシュードベーマイト、並びに（iii）VIII族及びVIＢ族の中から選ばれる１種以上の金属を含み、任意に錫（Ｓｎ）、リン（Ｐ）、ホウ素（Ｂ）、珪素（Ｓｉ）、ビスマス（Ｂｉ）及び鉛（Ｐｂ）よりなる群から選ばれる１種以上の助触媒成分を含む。
特に、本発明は、水素化分解触媒のVIII族金属がコバルトであることが好ましく、VIＢ族金属がモリブデンであることが好ましい。また、前記コバルトまたはモリブデン成分は硫化物の形態であることを特徴とするが、これは水素化活性のない金属酸化物を硫化することにより適切な強さの水素化性能を有し、フィード(feed)中に存在する硫黄及び窒素化合物による被毒に強い性能を有するので好ましい。
【００１３】
また、本発明によれば、前記水素化分解触媒の中でも、助触媒成分は錫（Ｓｎ）であることが好ましいが、錫（Ｓｎ）を使用する場合、本発明の水素化分解触媒の活性金属であるコバルトまたはモリブデンと相互作用してコバルトまたはモリブデンの水素化性能を調節することにより、ＢＴＸの収率を改善することができる。
一方、前記水素化分解触媒を構成するベータゼオライトの全体Ｓｉ／Ａｌ原子比は、５〜２００の範囲であることが、ＢＴＸの生成に必要な水素化分解触媒の分解機能を提供することができるので好ましく、特に好ましくは１０〜１５０の範囲である。
【００１４】
前記水素化分解触媒において、ベータゼオライトはバインダーとしてのシュードベーマイトと混合した押し出し物(Extrudate)の形で存在する。該押し出し物(Extrudate)は、ベータゼオライトを触媒の全体重量に対して１０〜９５重量％含むことが、担持体の機械的強度を維持しかつＢＴＸの生成に必要な水素化分解触媒の分解機能を提供することができるので好ましい。特に好ましくは３０〜９０重量％の範囲である。
また、前記コバルトまたはモリブデンの含量は、触媒の全体重量に対して０．１〜２０重量％であることが、ＢＴＸを最大に生成するための本発明の水素化分解触媒の水素化機能を提供するという理由から好ましく、特に好ましくは１〜１０重量％の範囲である。
また、前記錫（Ｓｎ）の含量は、触媒の全体重量に対して０．０１〜１０重量％であることが、コバルトまたはモリブデンと相互作用して本発明の水素化分解触媒の水素化機能を改善するという理由から好ましく、特に好ましくは０．５〜５重量％の範囲である。
【００１５】
前記水素化分解触媒において、主触媒としてコバルトまたはモリブデン、および助触媒として錫の含量が前記の範囲より低い場合は、触媒の活性点数の減少により水素化機能が低減してＢＴＸの収率が低くなる。
これに対し、主触媒としてコバルトまたはモリブデン、及び助触媒として錫の含量が上記の範囲より大きい場合は、活性金属であるコバルトまたはモリブデン及び錫の焼結現象により、前記範囲内の水素化分解触媒と比較するとき、類似の活性点数により類似のＢＴＸ収率を示し、或いは焼結した粒子がベータゼオライトの気孔を塞いで水素化性能が減少する。
【００１６】
以下、本発明の原理をさらに説明するために、実施例を後述する。但し、本実施例は本発明者が考慮する発明の範囲を限定するためのものではない。
【実施例】
【００１７】
多様な遷移金属硫化物触媒の性能比較
実施例１．Ｃｏ−ＢＥＴＡ触媒の製造
直径１ｍｍサイズのベータゼオライト（ゼオライト：バインダー＝７：３、重量比）にコバルトが約５重量％となるように触媒を製造した。製造に使用されたコバルト前駆体としては硝酸コバルト六水和物(Cobalt Nitrate Hexahydrate、以下「ＣＮＨ」）を使用した（コバルトの場合、多様な前駆体を使用することができ、それらの前駆体に限定されるものではない。）。
前記触媒は次の順序で製造された。
まず、ＣＮＨを蒸留水に溶かして製造した水溶液をベータゼオライトに含浸させた後、１５０℃で２時間乾燥させ、しかる後に、５００℃で２時間連続的に焼成してＣｏ−ＢＥＴＡ触媒を製造した。
【００１８】
実施例２．Ｍｏ−ＢＥＴＡ触媒の製造
ＣＮＨをヘプタモリブデン酸アンモニウム(Ammonium Heptamolybdate)に変更する以外は、実施例１と同様にして触媒を製造した（Ｍｏの場合、多様な前駆体を使用することができ、それらの前駆体に限定されるものではない。）。
【００１９】
比較例１．Ｐｔ−ＢＥＴＡ触媒の製造
ＣＮＨをヘキサクロロ白金酸(Hydrogen hexachloroplatinate)に変更する以外は、実施例１と同様にして製造した（Ｐｔの場合、多様な前駆体を使用することができ、それらの前駆体に限定されるものではない。）。
【００２０】
比較例２．Ｐｄ−ＢＥＴＡ触媒の製造
ＣＮＨを硝酸パラジウム水和物(Palladium Nitrate Hydrate)に変更する以外は、実施例１と同様にして製造した（Ｐｄの場合、多様な前駆体を使用することができ、それらの前駆体に限定されるものではない。）。
【００２１】
比較例３．Ｆｅ−ＢＥＴＡ触媒の製造
ＣＮＨを硝酸鉄(Iron Nitrate)に変更する以外は、実施例１と同様にして製造した（Ｆｅの場合、多様な前駆体を使用することができ、それらの前駆体に限定されるものではない。）。
前記方法で製造した触媒を次の触媒硫化方法で硫化した後、水素化処理反応を行った。その結果を表１に示した。
【００２２】
−触媒の硫化−
本発明の原理をさらに説明するために述べた全ての実施例及び比較例の方法で製造した触媒５ｃｃに、圧力５０ｂａｒ、水素９０ｃｃ／ｍｉｎの導入条件で、硫化フィードとしてのＤＭＤＳを含むＲ−ＬＧＯを０．０８ｃｃ／ｍｉｎの流速で流し、２３２℃まで昇温した。２３２℃に到達した後、６時間維持し、しかる後に、３２０℃に昇温して３２０℃に到達した後、６時間維持して触媒を硫化した。
【００２３】
−水素化分解反応−
前記触媒の硫化方法によって、本発明で述べた全ての実施例及び比較例の方法で製造した触媒を硫化した後、条件を圧力８０ｂａｒ、水素９０ｃｃ／ｍｉｎに変更し、しかる後に、反応温度を４１０℃に昇温した。反応温度に到達した後、触媒硫化に使用したＤＭＤＳを含むＲ−ＬＧＯからテトラリンにフィードを変更し、テトラリンを０．０８ｃｃ／ｍｉｎの流速で流し、水素化分解反応を行った。定常状態に到達した後、８時間毎に反応生成物を回収し、生成物内の成分をＧＣ−ＭＳＤで分析した。触媒性能は反応物としてのテトラリンの転換率、液体生成物内のナフテン環を有しない１環芳香族炭化水素の含量、及び炭素数６〜８の芳香族炭化水素、例えば液体生成物内のＢＴＸなどの含量で比較した。
【００２４】
テトラリン転換率（％）＝（１００−生成物内のテトラリン含量）／１００＊１００
【００２５】
【表１】
2013542070.tif 000002
【００２６】
コバルトの含量による水素化分解触媒の性能比較
実施例３．１重量％のＣｏ−ＢＥＴＡ触媒の製造
触媒の全体重量に対してコバルトの含量が１重量％となるように変更する以外は、実施例１と同様にして触媒を製造した。
【００２７】
実施例４．３重量％のＣｏ−ＢＥＴＡ触媒の製造
触媒の全体重量に対してコバルトの含量が３重量％となるように変更する以外は、実施例１と同様にして触媒を製造した。
【００２８】
実施例５．１０重量％のＣｏ−ＢＥＴＡ触媒の製造
触媒の全体重量に対してコバルトの含量が１０重量％となるように変更する以外は、実施例１と同様にして触媒を製造した。
【００２９】
実施例６．２０重量％のＣｏ−ＢＥＴＡ触媒の製造
触媒の全体重量に対してコバルトの含量が２０重量％となるように変更する以外は、実施例１と同様にして触媒を製造した。
【００３０】
比較例４．３０重量％のＣｏ−ＢＥＴＡ触媒の製造
触媒の全体重量に対してコバルトの含量が３０重量％となるように変更する以外は、実施例１と同様にして触媒を製造した
【００３１】
【表２】
2013542070.tif 000003
【００３２】
多様なゼオライトを適用した水素化分解触媒の性能比較
比較例５．Ｃｏ−ＵＳＹ触媒の製造
ベータゼオライトをＵＳＹゼオライトに変更する以外は、実施例１と同様にして触媒を製造した。
【００３３】
比較例６．Ｃｏ−ＳｉＯ2−Ａｌ2Ｏ3触媒の製造
ベータゼオライトを無晶質のＳｉＯ2−Ａｌ2Ｏ3に変更する以外は、実施例１と同様にして触媒を製造した。
【００３４】
【表３】
2013542070.tif 000004
【００３５】
助触媒の添加による水素化分解触媒の性能比較
実施例７．Ｃｏ−Ｓｎ−ＢＥＴＡ触媒の製造
ＣＮＨと塩化錫を、触媒の全体重量に対してコバルト及び錫の含量がそれぞれ５重量％、３重量％となるように蒸留水に溶かし、前記水溶液をＢＥＴＡゼオライトに含浸させた後、１５０℃で２時間乾燥させ、しかる後に、５００℃で２時間連続的に焼成してＣｏ−Ｓｎ−ＢＥＴＡ触媒を製造した（Ｃｏ、Ｓｎの場合、多様な前駆体を使用することができ、それらの前駆体に限定されるものではない。）。
【００３６】
実施例８．Ｍｏ−Ｓｎ−ＢＥＴＡ触媒の製造
ＣＮＨをヘプタモリブデン酸アンモニウム(Ammonium Heptamolybdate)に変更する以外は、実施例７と同様にして触媒を製造した。
【００３７】
比較例７．Ｃｏ−Ｃｒ−ＢＥＴＡ触媒の製造
塩化錫を硝酸クロム（III）(Chromium(III)Nitrate)に変更する以外は、実施例７と同様にして触媒を製造した（Ｃｒの場合、多様な前駆体を使用することができ、それらの前駆体に限定されるものではない。）。
【００３８】
比較例８．Ｃｏ−Ｎｉ−ＢＥＴＡ触媒の製造
塩化錫を硝酸ニッケル(Nickel Nitrate)に変更する以外は、実施例７と同様にして触媒を製造した（Ｎｉの場合、多様な前駆体を使用することができ、それらの前駆体に限定されるものではない。）。
【００３９】
【表４】
2013542070.tif 000005
【００４０】
助触媒の含量による水素化分解触媒の性能比較
実施例９．Ｃｏ−Ｓｎ−ＢＥＴＡ（Ｓｎ：１重量％）触媒の製造
触媒の全体重量に対して錫の含量が１重量％となるように変更する以外は、実施例７と同様にして触媒を製造した。
【００４１】
比較例９．Ｃｏ−Ｓｎ−ＢＥＴＡ（Ｓｎ：２０重量％）触媒の製造
触媒の全体重量に対して錫の含量が２０重量％となるように変更する以外は、実施例７と同様にして触媒を製造した。
【００４２】
【表５】
2013542070.tif 000006
【００４３】
以上、本発明の好適な実施例について説明の目的で開示したが、当業者であれば、添付した請求の範囲に開示された本発明の精神と範囲から逸脱することなく、様々な変形、追加または置換を加え得ることを理解するであろう。したがって、それらの変形例、追加例及び置換例も本発明の範囲内に含まれるものと理解されるべきである。
【国際調査報告】
2013542070.tif 000007
2013542070.tif 000008